(57)【特許請求の範囲】
【請求項１】
アイソタクティックポリプロピレン(i)：１〜４０重量部と、
プロピレンが４５〜８９モル％、エチレンが１０〜２５モル％および炭素数４〜２０のα-オレフィン；残部が共重合してなるプロピレン・エチレン・α-オレフィン共重合体(ii)（ただし、炭素数４〜２０のα-オレフィンの共重合量は３０モル％を超えることはない）：６０〜９９重量部とを含有するポリプロピレン樹脂組成物を製造し紡糸して得られた繊維と、10重量％以下のエチレンを含むプロピレンランダムコポリマーを主成分とする他の樹脂からなる繊維、又はプロピレンホモポリマーと高密度ポリエチレンの混合物からなる他の繊維とを混合してなることを特徴とする不織布。
【請求項２】
不織布が、延伸倍率１５０％の条件で延伸した後の残留歪みが５０％未満であることを特徴とする請求項1記載の不織布。
【請求項３】
不織布が、スパンボンド不織布であることを特徴とする請求項1記載の不織布。
【請求項４】
上記不織布を形成するポリプロピレン樹脂組成物について、示差走査型熱量計（ＤＳＣ）で測定した吸熱曲線の１００℃以上の領域に融点(Tm、℃)の最大ピークが存在し、該最大ピークにおける融解熱量が５〜４０Ｊ／gの範囲内にあることを特徴とする請求項1記載の不織布。
【請求項５】
請求項１〜４の何れかの項記載の不織布を有することを特徴とする衛生材料。
【請求項６】
請求項１〜４の何れかの項記載の不織布を有することを特徴とする使い捨てオムツ。
【請求項７】
請求項１〜４の何れかの項記載の不織布を有することを特徴とする生理用品。
【請求項８】
請求項１〜４の何れかの項記載の不織布を有することを特徴とする吸収性物品。
【請求項９】
請求項１〜４の何れかの項記載の不織布を有することを特徴とする使い捨てマスク。
【請求項１０】
請求項１〜４の何れかの項記載の不織布を有することを特徴とするバンソウコウ。
【請求項１１】
請求項１〜４の何れかの項記載の不織布を有することを特徴とする貼布剤。
【請求項１２】
請求項１〜４の何れかの項記載の不織布を有することを特徴とする使い捨て手術着。
【請求項１３】
請求項１〜４の何れかの項記載の不織布を有することを特徴とするレスキューガウン。
【請求項１４】
請求項１〜４の何れかの項記載の不織布を有することを特徴とする各種医療用フィルムまたはシート。
【発明の詳細な説明】
【技術分野】
【０００１】
本発明は、伸縮性に優れ、残留歪が小さく、優れた感触を有する不織布およびその用途に関する。さらに詳しくは本発明は、特定のポリプロピレン組成物を成形してなる優れた特性を有する不織布およびその用途に関する。
【背景技術】
【０００２】
ポリプロピレンは、安価で剛性、耐湿性および耐熱性に優れていると共に、成形性も良好であるので、このような特性を利用して大量の不織布が製造され衛生材料をはじめとして種々の用途に用いられてはじめている。
【０００３】
しかしながら、ポリプロピレンは剛性が高く、伸縮性に欠けるとの特性を有しているために、伸縮性および残留歪が小さいことが要求となる分野においてはポリプロピレンからなる不織布を使用することができないとされている。このような伸縮性が必要な部分には、これまで熱可塑性のポリウレタンが用いられることが多い（特許文献１）。
【０００４】
ポリウレタンの代わりに軟質のポリオレフィンを用いる（特許文献２）ことで一定の改善は見られるが、上記のような伸縮性を必要とされる用途にでは成形体の外観が劣り、また感触も不良であるという問題がある。
【０００５】
また軟質ポリオレフィン/アイソタクティックポリプロピレンを連続重合する（特許文献３）ことで弾性ファイバー類への使用する例もあるが軟質ポリオレフィン/アイソタクティックポリプロピレンのブレンド比と伸縮性への効果が明確に示されていない。
【０００６】
更に軟質ポリオレフィン/高MFR（250〜550）の低粘度ホモポリプロピレンのブレンド組成物を繊維等に加工する際に加工性・柔軟性（ドレープ性）が得られる。（特許文献４）しかしながら伸縮性の記載がない。
【０００７】
一方、スチレンからなる成分単位を有する共重合体を用いると伸縮性は優れるが強度が充分に発現しないだけでなく、ポリオレフィンからなる不織布あるいはポリオレフィンからなるフィルムとの接着性が不良で衛生材料などとして使用する場合に接着の問題が障害になり、自由な製品設計ができにくいという問題がある。
【先行技術文献】
【特許文献】
【０００８】
【特許文献１】WO02/65679号パンフレット
【特許文献２】WO93/15251号パンフレット
【特許文献３】WO2003/040201号パンフレット
【特許文献４】WO01/094462号パンフレット
【発明の概要】
【発明が解決しようとする課題】
【０００９】
本発明は、ポリプロピレンおよびプロピレン・エチレン・α−オレフィン共重合体を用いた新規な不織布およびその用途を提供することを目的としている。
さらに本発明は、外観が良好でしかも伸縮性に優れ、残留歪が小さくポリオレフィンと優れた接着性を有するポリオレフィン系の不織布およびその用途を提供することを目的としている。
【課題を解決するための手段】
【００１０】
本発明の不織布は、
アイソタクティックポリプロピレン(i)：１〜４０重量部と、
プロピレンが４５〜８９モル％、エチレンが１０〜２５モル％および炭素数４〜２０のα-オレフィン；残部が共重合してなるプロピレン・エチレン・α-オレフィン共重合体(ii)（ただし、炭素数４〜２０のα-オレフィンの共重合量は３０モル％を超えることはない）：６０〜９９重量部とを含有するポリプロピレン樹脂組成物を製造し紡糸して得られた繊維と、他の樹脂からなる繊維とを混合してなることを特徴とする不織布である。
【００１１】
本発明の不織布は、不織布を延伸倍率１５０％の条件で延伸した後の残留歪みが５０％未満であることが好ましい。
さらに本発明の不織布は、衛生材料、使い捨てオムツ、生理用品、吸収性物品、使い捨てマスク、バンソウコウ、貼布剤、使い捨て手術着、レスキューガウン、各医療用フィルムまたはシートとして使用することができる。
【００１２】
本発明の不織布は、アイソタクティックポリプロピレン（ｉ）と、
所定量のプロピレン、エチレン、必要により他のα−オレフィンが共重合したプロピレン・エチレン・α−オレフィン共重合体(ii)を用いて形成された繊維を用いて形成されており、延伸性で、かつ１５０％延伸後の不織布に残留歪みが小さく、弾力性を有する不織布として使用することができる。しかも、本発明の不織布を製造する際の紡糸工程において、糸切れなどが生じにくく、効率よく本発明の不織布を製造することができる。
【発明の効果】
【００１３】
本発明の不織布は、外観が良好でしかも伸縮性に優れ、残留歪が小さい伸縮性の不織布である。しかも、本発明の不織布は、ポリウレタン系の不織布と異なり、不織布を用いて所定の形状に付形する際に、ポリオレフィン系の接着剤を用いても非常に良好に接着することができる。
【図面の簡単な説明】
【００１４】
【図１】図１は、この実施例１１〜１３で使用した不織布製造装置の一例を示す概念図である。
【図２】図２は、図１に示した不織布製造装置に配置されたノズルのパターン配置の部分図面である。
【発明を実施するための形態】
【００１５】
次に本発明の不織布およびその用途について具体的に説明する。
本発明の不織布は、アイソタクティックポリプロピレン（ｉ）と、所定量のプロピレン、エチレン、必要により他のα−オレフィンが共重合したプロピレン・エチレン・α−オレフィン共重合体(ii)とからなるプロピレン系重合体から形成された樹脂組成物を用いて紡糸することにより形成される繊維から形成される不織布である。
【００１６】
以下、本発明の不織布を構成するプロピレン系重合体組成物について具体的に説明する。
本発明の不織布を形成する繊維を形成する樹脂は、アイソタクティックポリプロピレン(ｉ)と、特定量のプロピレン、エチレン、必要によりα−オレフィンが共重合したプロピレン・エチレン・α−オレフィン共重合体(ii)とからなるオレフィン系組成物から形成されている。
【００１７】
まず初めに、プロピレン系重合体組成物に含まれる各成分(i)、(ii)について説明する。
アイソタクティックポリプロピレン(i)
本発明では、不織布を製造するためのプロピレン系樹脂組成物を形成するために、特定の特性を有する特定のプロピレン重合体が用いられる。本発明で使用するポリプロピレンは、下記の特性を有していればホモポリプロピレンであっても、プロピレン・α-オレフィンランダム共重合体であっても、プロピレンブロック共重合体であってもよいが、好ましくはホモポリプロピレンあるいはプロピレン-αオレフィンランダム共重合体である。
【００１８】
本発明で用いられるアイソタクティックポリプロピレン(i)のメルトフローレート（ＭＦＲ；ＡＳＴＭ Ｄ１２３８、２３０℃、２.１６kg荷重下）は、組成物にした後のＭＦＲが不織布の成形に好ましいものであれば良く、特に制限はないが、通常０．１〜２０００ｇ／10分、好ましくは０．１ｇ／10分以上２５０ｇ／10分未満、更に好ましくは０.１〜１００ｇ／10分である。またＤＳＣ測定により求められるアイソタクティックポリプロピレンの融点は、通常は１２０℃以上であり、１３０℃以上であることが好ましく、１５０℃以上であることが更に好ましい。
【００１９】
本発明で使用するアイソタクティックポリプロピレン(ｉ)がプロピレン・α-オレフィンランダム共重合体である場合にα-オレフィンとしては、エチレン及びまたは炭素数４〜２０のα−オレフィンから選ばれることが好ましく、このようなα−オレフィンは、通常は０．３〜７モル％の量で、好ましくは０．３〜６モル％、更に好ましくは０．３〜５モル％の量で含有している。
【００２０】
本発明で用いられるアイソタクティックポリプロピレン(ｉ)は、種々の方法により製造することができその製造方法に特に制限はないが、例えばチーグラー・ナッタ触媒あるいはメタロセン触媒などの重合触媒の存在下に重合して製造されるアイソタクティックポリプロピレンは、市場で容易に入手することができると共に、このような市販のアイソタクティックポリプロピレンをそのまま利用できる。
【００２１】
プロピレン・エチレン・α-オレフィンランダム共重合体(ii)
本発明で使用するプロピレン・エチレン・α-オレフィンランダム共重合体(ii)は、プロピレン成分が４５〜８９モル％、エチレン成分が１０〜２５モル％、さらに炭素数４〜２０のα−オレフィン成分が０〜３０モル％の範囲内の量で共重合していることが必要である。このような量でプロピレン成分、エチレン成分、および、α−オレフィン成分が共重合したプロピレン・エチレン・α-オレフィンランダム共重合体(ii)を使用することにより、アイソタクティックポリプロピレン（ｉ）と共同して、伸縮性があり、残留歪みが小さく、しかも紡糸しやすいオレフィン系組成物を得ることができる。
【００２２】
特に本発明で使用するプロピレン・エチレン・α-オレフィンランダム共重合体(ii)においてはプロピレン成分の共重合量は、好ましくは４５〜８０モル％、特に好ましくは５０〜７５モル％であり、エチレン成分の共重合量は、好ましくは１０〜２３モル％、特に好ましくは１２〜２３モル％である、さらに、プロピレン・エチレン・α-オレフィンランダム共重合体(ii)に必要に応じて共重合される炭素数４〜２０のα-オレフィン成分は、好ましくは、０〜２５モル％、特に好ましくは、０〜２０モル％の範囲内にある。
【００２３】
このような量でプロピレン成分、エチレン成分、さらには、炭素数４〜２０のα-オレフィン成分が共重合したプロピレン・エチレン・α-オレフィンランダム共重合体(ii)は、アイソタクティックポリプロピレンとの相溶性が良好となり、組成物とすることで得られるプロピレン系重合体組成物からは、上述の好ましい態様の不織布を製造することができる。
【００２４】
本発明で使用する上記プロピレン・エチレン・α-オレフィンランダム共重合体(ii)について１３５℃のデカリン中で測定した極限粘度［η］は、通常０．０１〜１０dl/g、好ましくは０．０５〜１０dl/gの範囲にある。このようにプロピレン・エチレン・α-オレフィンランダム共重合体(ii)の極限粘度［η］が、前記範囲内にあると、アイソタクティックポリプロピレンと混合してオレフィン系組成物を製造した際に、両者を均一に混練することができるので、このオレフィン径組成物を紡糸して得られる不織布も均一性が高く、良好な特性を有するようになる。
【００２５】
上記のようなプロピレン・エチレン・α−オレフィン共重合体(ii)の中でも、本発明では、JIS K6301に準拠して、ＪＩＳ３号ダンベルを用い、スパン間：３０mm、引っ張り速度：３０mm／minで２３℃にて測定した、100%歪での応力(M100)が通常は4Mpa以下、好ましくは3Mpa以下、更に好ましくは2Mpa以下である共重合体を使用することが望ましい。
【００２６】
さらに、プロピレン・エチレン・α-オレフィンランダム共重合体(ii)は、Ｘ線回折で測定した結晶化度が２０％以下、好ましくは０〜１５％であるものが好ましく利用できる。またプロピレン・エチレン・α-オレフィンランダム共重合体(ii)は、単一のガラス転移温度を有しており、かつ示差走査熱量計（ＤＳＣ）によって測定したガラス転移温度（Ｔｇ）が、通常は-１０℃以下、好ましくは-１５℃以下の範囲にあることが望ましい。
【００２７】
このプロピレン・エチレン・α-オレフィンランダム共重合体(ii)は、示差走査型熱量計（ＤＳＣ）における吸熱曲線において融点(Tm、℃)が存在する場合には、融解熱量ΔＨが３０J/g以下であり、かつプロピレン含量（Ｃ3含量(mol%)）と融解熱量ΔH(J/g)との関係において以下の関係式が成り立つものが好ましく利用できる。
【００２８】
ΔＨ＜３４５Ln(Ｃ3含量mol%)-１４９２
ただしこの場合に、プロピレン含量は、７６≦Ｃ3含量(mol%)≦９０の範囲にある。
またＧＰＣにより測定した分子量分布（Ｍｗ/Ｍｎ、ポリスチレン換算、Ｍｗ：重量平均分子量、Ｍｎ：数平均分子量）は４．０以下、好ましくは３．０以下、より好ましくは２．５以下であることが好ましい。
【００２９】
上記のようなプロピレン・エチレン・α-オレフィン共重合体(ii)は、本発明の目的を損なわない範囲で、その一部が極性モノマーによりグラフト変性される等、変性されていてもよい。また、同様に目的を損なわない範囲で、他のモノマー、ジエン等が共重合されていてもよい。
【００３０】
プロピレン・エチレン・α-オレフィンランダム共重合体(ii)の製造
本発明で使用するプロピレン・エチレン・α-オレフィンランダム共重合体(ii)を製造するに際し用いる触媒としては特に制限はなく公知のチーグラー・ナッタ触媒、メタロセン触媒あるいはポストメタロセン触媒と称せられる触媒を使用して製造することができる。特に本発明では共重合性の良好なメタロセン触媒あるいはポストメタロセン触媒を使用することが好ましい。
【００３１】
本発明のプロピレン・エチレン・α-オレフィンランダム共重合体(ii)を構成するα−オレフィンは、炭素数４〜２０のα-オレフィンであり、このような炭素数４〜２０のα−オレフィンの例としては、1-ブテン、1-ペンテン、1-ヘキセン、4-メチル-1- ペンテン、3-メチル-1- ペンテン、1-オクテン、3-メチル-1- ブテン、1-デセン、1-ドデセン、1-テトラドデセン、1-ヘキサデセン、1-オクタデセンおよび1-エイコセンなどを挙げることができる。
【００３２】
プロピレン系樹脂組成物
本発明の不織布を製造するに用いるプロピレン系樹脂組成物は、上記アイソタクティックポリプロピレン（ｉ）１〜４０重量に対し、プロピレン・エチレン・α-オレフィン共重合体(ｉｉ)を６０〜９９重量部の量で含有している。本発明では好ましくはアイソタクティックポリプロピレン（ｉ）１〜３０重量に対し、プロピレン・エチレン・α-オレフィン共重合体(ｉｉ)を７０〜９９重量部の量で含有していることが望ましい。さらに本発明では、より好ましくはアイソタクティックポリプロピレン（ｉ）１〜２５重量に対し、プロピレン・エチレン・α-オレフィン共重合体(ｉｉ)を７５〜９９重量部の量で含有していることが望ましい。なお、アイソタクティックポリプロピレン（ｉ）と、プロピレン・エチレン・α-オレフィン共重合体(ｉｉ)との合計量は１００重量部である。
【００３３】
上記プロピレン系樹脂組成物としては、このプロピレン系樹脂組成物について示差走査型熱量計（ＤＳＣ）で測定した吸熱曲線において、１００℃以上の領域に融点(Tm、℃)の最大ピークが存在し、その最大ピークにおける融解熱量が５〜４０Ｊ／gの範囲にあることである。
【００３４】
また、本発明で使用するプロピレン系樹脂組成物は、メルトフローレート（ASTM D 1238，230℃、荷重2.16kg）が、通常０．１〜２０００ｇ／10分、好ましくは０．１ｇ／10分以上２５０ｇ／10分未満、更に好ましくは０.１〜１００ｇ／10分である。
【００３５】
プロピレン系樹脂組成物の製造
本発明の不織布を製造するに際しては、予めアイソタクティックポリプロピレン（ｉ）とプロピレン・エチレン・α-オレフィン共重合体(ｉｉ)とを混練してプロピレン系樹脂組成物を製造した後に、このプロピレン系樹脂組成物を用いて紡糸して不織布に成形するのが好ましい。ここでプロピレン系樹脂組成物は、各成分を上記のような範囲で種々公知の方法、たとえば、多段重合法、ヘンシェルミキサー、Ｖ-ブレンダー、リボンブレンダー、タンブラブレンダー等で混合する方法、あるいは混合後、一軸押出機、二軸押出機、ニーダー、バンバリーミキサー等で溶融混練後、造粒あるいは粉砕する方法を採用して製造することができる。また不織布製法に応じて成形性を確保する目的で必要に応じて分解促進剤（デグラ剤）として有機過酸化物等を添加してもよい。また混合時に添加した分解促進剤（デグラ剤）が反応して選択される不織布製造法に応じた流動性が得られていても良い。
【００３６】
本発明のプロピレン樹脂組成物には、本発明の目的を損なわない範囲で、耐候性安定剤、耐熱安定剤、帯電防止剤、スリップ防止剤、アンチブロッキング剤、防曇剤、滑剤、顔料、染料、可塑剤、老化防止剤、塩酸吸収剤、酸化防止剤、親水化剤等の添加剤が必要に応じて配合されていてもよい。また、本発明の趣旨を逸脱しない限り、その他の重合体等を、本発明の目的を損わない範囲で配合することもできる。
【００３７】
プロピレン系樹脂組成物からなる不織布の製法
上記のようにして調製されたプロピレン系樹脂組成物から不織布を製造する方法としては、例えば、短繊維乾式法、短繊維湿式法、メルトブローン法、スパンボンド法、フラッシュ法、スパンレース法（最新の紡糸技術１１７頁、繊維学会編（株）高分子刊行会、１９９２年）などの方法を挙げることできる。上記のような方法を採用して不織布を製造するに際しては、使用するプロピレン樹脂組成物のメルトフローレートの採用する方法に対応させて調整することが好ましい。例えば、スパンボンド法では、２３０℃で測定したメルトフローレートが１〜２００g／min、特に１０〜１００ｇ／minの範囲内にあることが好ましい。メルトブローン法では１０ｇ／min以上、特に２０〜１０００ｇ／minの範囲内にあることが好ましい。
【００３８】
上記のようにして紡糸したウエッブからなる本発明の不織布においては、この不織布を構成する繊維の径を、０．１〜１００μｍ程度にするのが一般的である。本発明の不織布では、比較的細い繊維（例えば１０μｍ以下）と、比較的太い繊維（例えば１０μｍより太いもの）とを混合してあるいは積重ねて用いても良い。本発明の不織布を形成する繊維の長さに特に制限はなくスパンボンド法では通常連続繊維からなり、メルトブローン法では連続繊維または一部不連続繊維であり、乾式では通常１cm程度〜数十cmの繊維を使用するのが一般的である。
【００３９】
上記のようにして形成された繊維に交絡を形成することにより、不織布とすることができる。このような交絡を形成する方法としては、例えば、ニードルパンチ、ウオータージェット、超音波シール等の手段による交絡処理、あるいは熱エンボスロールによる熱融着処理を行うことができる。特に本発明では熱エンボスロールによる熱融着処理により交絡を形成する方法が有利である。熱エンボスロールによる熱融着処理の場合、エンボスロールのエンボス面積率は、適宜決められるが、通常５〜３０％である。
【００４０】
上記のようにして得られる本発明の不織布は、良好な伸縮性を有しており、本発明の不織布を１５０％伸長した後、この不織布に残留する残留歪が５０％未満である。特に本発明ではこの残留歪が４０％以下にすることが好ましく、３０％以下にすることが特に好ましい。
【００４１】
このように本発明の不織布における上記残留歪みの上限を５０％未満とすることにより、本発明の伸縮性不織布を衣料、衛生材料、スポーツ材料に用いた場合であっても、製品の型崩れなどを目立たなくすることが出来る。
【００４２】
本発明の不織布は、通常は３０％以上の応力保持率を有しており、特にこの応用保持力が３５%以上であることが好ましく、さらに４０%以上であることが特に好ましい。上記応力保持率を３０％以上にすることにより、本発明の不織布が良好な伸縮性を有するようになり、本発明の不織布を例えば衣料、衛生材料、スポーツ材料に用いた場合に製品の型崩れなどを目立たなくすることができる。
【００４３】
本発明の不織布は高い強度を有しており、本発明の不織布の２５mm幅における目付けあたりの最大強度は、通常は０．０５〜１Ｎ/目付、好ましくは０．１〜１Ｎ/目付である。上記最大強度を０．０５Ｎ/目付以上にすることにより、本発明の不織布は優れた伸縮性を有するようになり、例えば本発明の不織布を、衣料、衛生材料、スポーツ材料に用いた場合にも、着用時あるいは着用中に破れなどの発生を抑制することができる。
【００４４】
本発明の不織布は、上述のように高い伸縮性を有しており、最大点伸度は、通常１５０％/以上、好ましくは２００％以上、さらに好ましくは２５０％以上である。上記最大点伸度を１５０％以上にすることにより、本発明の不織布を、衣料、衛生材料、スポーツ材料のような伸縮性が必要な用途に用いた場合であっても、着用時あるいは着用中に破れなどの発生を抑制することができる。
【００４５】
本発明の不織布の目付けには特に制限はないが、通常ポリオレフィンを不織布としたときの目付けであればよいが特に１〜２００g/m2とするのが一般的である。
また本発明の不織布は、その目的を達成する範囲であれば、上記詳述のアイソタクティックポリプロピレン（ｉ）とプロピレン・エチレン・α−オレフィン共重合体(ii)からプロピレン系樹脂組成物を製造し紡糸して得られた繊維と、他の樹脂からなる繊維との混合物であってもよい（以下、混合繊維からなる不織布と称する）。
【００４６】
ここでいう他の樹脂とは、その目的からは、通常、ポリオレフィンを主成分とするものが挙げられる。例えば、ホモポリプロピレン、10重量％以下のエチレンを含むプロピレンランダムコポリマー（またはプロピレン-エチレンランダム共重合体）、低密度直鎖状ポリエチレン、高密度ポリエチレン等ポリオレフィン類、また例えばホモポリエチレンと高密度ポリエチレンの混合物等ポリオレフィン同士の混合物、等が挙げられる。特に、ホモポリプロピレン、10重量％以下のエチレンを含むプロピレンランダムコポリマー（またはプロピレン-エチレンランダム共重合体）を主成分とする場合は、更に伸縮性、感触に優れた不織布を得ることができる。これらの樹脂は、本発明の目的を損なわない範囲で、ポリオレフィン系以外の他の樹脂、耐候性安定剤、耐熱安定剤、帯電防止剤、スリップ防止剤、アンチブロッキング剤、防曇剤、滑剤、顔料、染料、可塑剤、老化防止剤、塩酸吸収剤、酸化防止剤、親水化剤等の添加剤が必要に応じて配合されていてもよい。
【００４７】
この混合繊維からなる不織布の製造方法は従来公知の方法が適用でき、たとえば、特開2002−242069号公報に記載された方法が挙げられる。このような場合、他の樹脂からなる繊維の配合比率は、通常は不織布全体の70重量％以下、好ましくは50重量％以下、更に好ましくは30重量％以下である。
【００４８】
さらに本発明の不織布は、本発明の目的を損わない範囲で他の不織布、あるいはフィルム等と積層してもよい。
本発明に係る積層体は、上記伸縮性不織布からなる層を少なくとも１層含有する積層体である。この積層体は、以下の方法により製造することができる。上記方法と同様にして繊維を堆積させた後、この堆積物の上に、たとえば、伸長性を有する不織布を積層する。次いで、これらを融着する。融着方法としては、得に限定されないが、上記と同様の交絡処理や熱融着処理、接着剤による接合が挙げられ、なかでも熱エンボス加工が好ましく用いられる。接着剤により接合する場合、前記接着剤としては、たとえば酢酸ビニル系、塩化ビニル系、ポリビニルアルコール系等の樹脂系接着剤；スチレンーブタジエン系、スチレン‐イソプレン系、ウレタン系等のゴム系接着剤などが挙げられる。また、これらの接着剤を、有機溶剤に溶解した溶剤系接着剤およびエマルジョン化した水性エマルジョン接着剤などが挙げられる。これらの接着剤の中でも、スチレン‐イソプレン系、スチレン‐ブタジエン系等のゴム系のホットメルト接着剤が、良触感を損なわない点で好ましく用いられる。
【００４９】
伸長性を有する不織布としては、前記伸縮性不織布の最大点伸度に追従できるものであれば特に限定されないが、積層体を、たとえば、使い捨てオムツなどの衛生材料に使用する場合、良触感、高伸縮性、かつ優れたヒートシール性が求められるため、ポリオレフィン類、特にポリエチレンおよび／またはポリプロピレンを含むポリマーからなる不織布が好ましく用いられる。また、熱エンボス加工を施して前記積層体を形成する場合には、前記伸長性不織布としては、本発明に係る伸縮性不織布と良好な相溶性、接着性を示すポリマーからなる不織布が好ましい。
【００５０】
伸長性不織布を形成する繊維は、たとえば、モノコンポーネント型、芯鞘型、分割型、海島型、サイドバイサイド型の繊維が好ましく、これらの混合繊維であってもよい。
また、本発明に係る積層体として、前記伸縮性不織布からなる層に熱可塑性ポリマーフィルムを積層したものが挙げられる。この熱可塑性ポリマーフィルムは通気フィルムや開孔フィルムであってもよい。
【００５１】
このようにして得られた積層体は、前記プロピレン系重合体組成物からなる伸縮性不織布層が優れたヒートシール性を有するため、層間での剥離が起こらない。また、かつ極めて良好な触感を有する伸縮性積層体である。
【００５２】
このような場合に積層される他の繊維層は、通常は不織布全体目付の70重量％以下、好ましくは50重量％以下、更に好ましくは30重量％以下である。また、本発明を損なわない範囲で延伸加工などの加工を施しても良い。延伸加工方法は、従来公知の方法が適用でき、部分的に延伸する方法であっても、全体的に延伸する方法であってもよい。また、一軸延伸してもよいし、二軸延伸してもよい。
【００５３】
本発明の不織布は、伸縮性に富んでおり、各種衛生材料、使い捨てオムツ、生理用品、吸収性物品、使い捨てマスク、バンソウコウ、貼布剤、使い捨て手術着、レスキューガウン等、各医療用フィルムあるいはシート、メディカルガウン、手術用キャップ、使い捨てキャップなどとして使用することができる。
【００５４】
以下、本発明の不織布の具体的な用途につい例を挙げて詳細に記述する。
吸収性物品
使い捨ておむつあるいは生理用品等の吸収性物品は、身体へのフィット性が求められる。本発明の不織布は優れた伸縮性を有しているので、この伸縮性を利用して、具体的には、展開型使い捨ておむつあるいはパンツ型使い捨ておむつには、トップシート、バックシート、ウェストバンド（延長テープ、サイドフラップ）、ファスニングテープ、立体ギャザー、レッグカフ、またパンツ型使い捨ておむつのサイドパネル等の部位に好適に用いることができる。これら部位に本発明品を使用することで、装着者の動きに追随し装着者の身体にフィットすることが可能となる。
【００５５】
使い捨てマスク
使い捨てマスクは一般に、口許周辺被覆部と、前記被覆部の両側から延びる耳掛け部から構成されている。マスク着用時には、一度耳掛け部を伸ばして耳に引っ掛ける必要があり、伸縮性が必要となる。また、身体の動きにも追随する必要がある。本発明の不織布は伸縮性を有しているので、使い捨てマスクの耳掛け部に使用することでこれら要求を満足することが可能となる。
【００５６】
バンソウコウ、貼布剤
絆創膏等に用いられる基材には、肌にかぶれを起こさないための充分な通気性、ごわごわ感を感じさせない柔軟性、肌に対する充分なフィット性が要求されてきた。本発明の不織布は、伸縮性を有するとともに、通気性を有し、更に優れた伸縮性を有するためこれら絆創膏等に用いられる基材として好適に使用される。
【００５７】
使い捨て手術着、レスキューガウン
使い捨て手術着、レスキューガウンなどの腕、肘、肩、袖など可動間接部には通気性、伸縮性が求められる。本発明の不織布は、通常の不織布と同様に不織布であるため通気性を有し、更に優れた伸縮性を有するためこれら使い捨て手術着、レスキューガウンなどの腕、肘、肩など可動間接部に用いられる基材として好適に使用される。
【００５８】
また本発明品はポリプロピレン組成物から構成されているため、このような使い捨て用途において主に使用されるポリオレフィン部材との接着性にも優れた効果を発揮する。すなわち、上記のようにして本発明の不織布を使用する場合、例えば接合部分にホットメルト型の接着剤などを用いて貼着することにより、接合することができる。このようなホットメルト型のポリオレフィン系のホットメルト接着剤、アクリル系のホットメルト型接着剤などがあるが、本発明の不織布は、これらのホットメルト型接着剤に対して非常に親和性が良いので、確実に接着を行うことができる。
【００５９】
このように本発明の不織布は、伸縮性に優れ残留歪の小さいポリプロピレン系の不織布であり、衛生材料をはじめとして不織布として種々の用途に利用することができる。
特にオムツにおいては伸長性に優れ、伸縮性に優れ残留歪が小さいことからはきやすくさらに身体の動きに追随した保持性が得られ、さらに不織布で有るため通気性が良いことから特に優れた性能を付与できる。
【実施例】
【００６０】
以下、本発明について実施例に基づいてさらに具体的に説明するが、本発明はこれらの実施例などよって限定されるものではない。
以下、物性試験条件等を記す。
【００６１】
ポリプロピレン組成物の評価
〔融点（Ｔｍ）およびガラス転移温度（Ｔｇ）〕
ＤＳＣの吸熱曲線を求め、最大ピーク位置の温度をＴｍとする。測定は、試料をアルミパンに詰め、１００℃／分で２００℃まで昇温し、２００℃で１０分間保持した後、１００℃／分で-１５０℃まで１０℃/minで降温し、次いで１０℃／分で昇温する際の吸熱曲線より求めた。
〔極限粘度［η］〕
１３５℃、デカリン中で測定した。
〔Ｍｗ／Ｍｎ〕
ＧＰＣ（ゲルパーミエーションクロマトグラフィー）を用い、オルトジクロロベンゼン溶媒で、１４０℃で測定した。
【００６２】
不織布の評価
〔引張試験〕
不織布の最大点伸度；
得られた不織布から、流れ方向（ＭＤ）５．０cm、横方向（ＣＤ）２．５cmの試験片５枚を切り取った。この試験片を、引張試験機（インテスコ社製、MODEL201N型）の治具に、チャック間３０mm、引張速度３０mm/minの条件で延伸し、最大荷重時の伸度（単位：％）を求めた。
【００６３】
１５０％延伸後の不織布の残留歪み；
得られた不織布から、流れ方向（ＭＤ）５．０cm、横方向（ＣＤ）２．５cmの試験片５枚を切り取った。この試験片を、引張試験機（インテスコ社製、MODEL201N型）の治具に、チャック間３０mm、引張速度３０mm/min、延伸倍率１５０％の条件で延伸し、その後、直ちに同じ速度で原長まで回復させて、引張荷重が０Nになった時点の歪みを測定した。歪みの平均値を残留歪み（単位：％）として評価した。
【００６４】
成形性
以下に示す不織布を製造する際の紡糸しやすさを以下の基準で評価した。
紡糸成形性の評価
ノズル面近傍の紡糸状況を目視で観察し、５分間あたりの糸切れ回数（単位：回／５min）を数えた。ここで、「糸切れ」は、成形中に１本の繊維が単独で切れる現象、または繊維同士が融着して繊維が切れた場合などを含むものとする。
【００６５】
触媒の調製
本発明の合成例において使用した触媒は、次のようにして調製した。
重合開始時においては、トリフェニルカルベニウム（テトラキスペンタフルオロフェニル）ボレートのトルエン溶液を０．３８ml、［ジメチル（t-ブチルアミド）（テトラメチル-η5-シクロペンタジエニル）シラン］チタンジクロライドのトルエン溶液を０．３８ml採り、さらに希釈用のトルエンを４．２４ml加えて、トリフェニルカルベニウム（テトラキスペンタフルオロフェニル）ボレートがＢ換算で０．００２ミリモル／リットルに、［ジメチル（t-ブチルアミド）（テトラメチル-η5-シクロペンタジエニル）シラン］チタンジクロライドがＴｉ換算で０．０００５ミリモル／リットルとなるトルエン溶液を５ｍｌ調製し、触媒溶液とした。
【００６６】
使用した樹脂の合成
〔合成例１〕
（プロピレン・エチレン・ブテン共重合体の合成、PEB-1）
充分に窒素置換した容量２０００mlの重合装置に、８３３mlの乾燥ヘキサンと、１００ｇの１-ブテンと、トリイソブチルアルミニウム（１．０mmol）を常温で仕込んだ後、重合装置内温を４０℃に昇温し、プロピレンを導入して系内の圧力を０．７６ＭＰａになるように加圧した後に、エチレンを導入して系内圧力を０．８MPaに調整した。
【００６７】
次いで、ジメチルメチレン（３-tert-ブチル-５-メチルシクロペンタジエニル）フルオレニルジルコニウムジクロライド０．００１mmolとアルミニウム換算で０．３mmolのメチルアルミノキサン（東ソー・ファインケム社製）を含有するトルエン溶液を重合器内に添加し、内温４０℃、系内圧力をエチレンを導入することにより０．８ＭＰａに保ちながら２０分間重合し、２０mlのメタノールを添加し重合を停止した。脱圧後、２リットルのメタノール中で重合溶液からポリマーを析出し、真空下１３０℃、１２時間乾燥した。得られたポリマーは、３６．４ｇであり、極限粘度［η］は１．８１dl/gであり、ガラス転移温度Ｔｇは−２９℃であり、プロピレン含量は７６モル％でありエチレン含量は１7モル％であり、ブテン含量は８モル％であり、ＧＰＣにより測定した分子量分布（Ｍｗ／Ｍｎ）は２．１であった。またＤＳＣ測定による融解熱量は明瞭な融解ピークは確認できなかった。
【００６８】
上記のようにして得られたプロピレン・エチレン・１-ブテン共重合体をPEB-1とする。
〔合成例２〜７〕
合成例１と同様に各モノマー分圧を調整することで構成するモノマー含有量を変更したプロピレン系樹脂組成物（表１）が得られた（PEB-2、PEB-3,PEB-4,PE-5,PEB-6）。
【００６９】
【表１】
0005271398.tif 000002
【００７０】
〔合成例８〕
（エチレン・１-ブテン共重合体の合成、EB-９）
下記に示す方法によりエチレン・１−ブテン共重合体（EB-９）を製造した。
【００７１】
＜触媒溶液の調整＞
トリフェニルカルベニウム（テトラキスペンタフルオロフェニル）ボレートを１８．４mg採り、トルエンを５ｍｌ加えて溶解させ、濃度が０．００４ミリモル／mlのトルエン溶液を調整した。また、〔ジメチル（ｔ-ブチルアミド）（テトラメチル-η5-シクロペンタジエニル）シラン〕チタンジクロライドを１．８mg採り、トルエンを５ml加えて溶解させ、濃度が０．００１ミリモル／mlのトルエン溶液を調整した。
【００７２】
重合開始時においては、トリフェニルカルベニウム（テトラキスペンタフルオロフェニル）ボレートのトルエン溶液を０．３８ml、〔ジメチル（ｔ-ブチルアミド）（テトラメチル-η5-シクロペンタジエニル）シラン〕チタンジクロライドのトルエン溶液を０．３８ml採り、さらに希釈用のトルエンを４．２４ml加えて、トリフェニルカルベニウム（テトラキスペンタフルオロフェニル）ボレートがＢ換算で０．００２ミリモル／リットルに〔ジメチル（ｔ-ブチルアミド）（テトラメチル-η5-シクロペンタジエニル）シラン〕チタンジクロライドがＴｉ換算で０．０００５ミリモル／リットルとなるトルエン溶液を５ml調整し、触媒溶液とした。
【００７３】
＜重合＞
充分に窒素置換した容量１．５リットルの撹拌翼付きＳＵＳ製オートクレーブに、２３℃でヘプタン７５０mlを導入した。
【００７４】
このオートクレーブに、撹拌翼を回し、かつ氷冷しながら１-ブテン６ｇ、水素１５０mlを導入した。
次に、このオートクレーブを１００℃まで加熱し、更に全圧が６kg/cm2となるように、エチレンで加圧した。
【００７５】
オートクレーブの内圧が６kg/cm2になったところで、トリイソブチルアルミニウム（ＴＩＢＡ）の１．０ミリモル／mlヘキサン溶液１．０mlを窒素で圧入した。続いて、上記触媒のトルエン溶液５mlを窒素でオートクレーブに圧入して重合を開始した。
【００７６】
その後、５分間、オートクレーブを内温が１００℃になるように温度調節し、かつ圧力が６kg/cm2となるように直接的にエチレンの供給を行った。重合を開始してから５分後に、オートクレーブにポンプでメタノール５mlを装入して重合を停止させ、オートクレーブを大気圧まで脱圧した。反応溶液に３リットルのメタノールを撹拌しながら注いだ。得られた溶媒を含む重合体を１３０℃、１３時間、６００Torrで乾燥してエチレン・１-ブテン共重合体（ＥＢ-９）を得た。この共重合体（ＥＢ-９）の性状を下記表２に示す。
【００７７】
得られたエチレン・1-ブテン共重合体（EB-9）の組成比（エチレン／１−ブテン）は、８５モル％／１５モル％であった。
【００７８】
【表２】
0005271398.tif 000003
【００７９】
上記表２に示す（１）密度は、ＡＳＴＭ Ｄ１５０５に従い、２３℃にて求めた値である。また、（２）ＭＦＲについて、ＭＦＲ２は、ＡＳＴＭ Ｄ１２３８に従い、１９０℃、２．１６kg荷重で測定した値であり、ＭＦＲ１０は、１９０℃、１０kg荷重で測定した値をＭＦＲ２．１０ｋｇ荷重での測定した値である。
【００８０】
さらに（３）分子量分布（Ｍｗ／Ｍｎ）は、ゲルパーミエイションクロマトグラフィーにより、前記の条件にて測定した値である。
なお実施例、参考例、比較例に示す不織布の成形に際しては、上記合成例に準じ、１００倍以上のスケールにて合成したものである。
【００８１】
上記のほかに、
アイソタクティックポリプロピレン（三井化学(株)製ポリプロピレンＢ１０１,ＭＦＲ=０．５g/１０分、Ｔｍ＝１６５℃）を用意した。このポリプロピレンをｉＰＰ-1とする。
【００８２】
プロピレンホモポリマー（ＡＳＴＭ Ｄ１２３８に準拠し、温度２３０℃、荷重２．１６ｋｇで測定したＭＦＲが３５g/10分、密度０．９１g/cm3、Ｔｍ＝１６１℃）を用意した。このプロピレンホモポリマーをiPP-2とする。
【００８３】
シンジオタクティックポリプロピレンの合成ｓＰＰ-1
特開平２−２７４７６３号公報に記載の方法に従い、ジフェニルメチレン（シクロペンタジエニル）フルオレニルジルコニウムジクロライドおよびメチルアルミノキサンからなる触媒を用いて、水素の存在下でプロピレンの塊状重合法によって得られたシンジオタクティックポリプロピレンのメルトフローインデックスが、４．４ｇ／10分、ＧＰＣによる分子量分布は２．３であり、13Ｃ−ＮＭＲによって測定されたシンジオタクチックペンタッド分率（ｒ．ｒ．ｒ．ｒ）が０．８２３、示差走査熱量分析で測定したＴｍが１２７℃、Ｔｃが５７℃であった。このシンジオタクティックポリプロピレンをsＰＰ-1とする。
【００８４】
ハゼル（株）製、ポリエチレンとプロピレン系の共重合体組成物（Z104S）を用意した。この共重合体組成物をＥＰ-８とする。
［参考例１］
三井ポリプロピレン（Ｂ101：ＭＦＲ＝０．５、Ｔｍ＝１６５℃、iＰＰ-１）５重量％と、合成例２で得られたプロピレン・エチレン・1-ブテン共重合体（ＰＥＢ-2、プロピレン含量：６８モル％、エチレン含量：１３モル％、1-ブテン含量：１９．０モル％、ＭＦＲ=８g/１０分）９５重量％と、iＰＰ-１とＰＥＢ-2との合計重量に対して０．０２重量％のデグラ剤（商品名：ＰＨ25Ｂ、日本油脂(株)製）とを混合し、二軸押出機を用いて２００℃で混練してプロピレン重合体組成物（組成物１）を製造した。この組成物１について示差走査型熱量計（ＤＳＣ）で吸熱曲線を測定したところ、融点(Tm、℃)の最大ピークが１５４．２℃にあり、この最大ピークにおける融解熱量は５Ｊ／gであった。
【００８５】
こうして得られたプロピレン系重合体組成物１を、ノズル径０．６ｍｍφ、ノズルピッチが縦方向８mm、横方向９mmの紡糸口金を有するスパンボンド成形機を用いて、ダイ温度を２９０℃、単孔吐出量１g/分/孔の条件で紡糸し、冷却風温度：２０℃、延伸エアー風速２０００ｍ／分の条件で延伸して、上記組成物１からなるウエッブを捕集面に堆積させた。
【００８６】
この堆積したウエッブを７０℃でエンボス加工（エンボス面積率７％、エンボスロール径１５０mmφ、刻印ピッチ：縦方向および横方向２．１mm、刻印形状：菱形）して目付けが１００ｇ/ｍ2のスパンボンド不織布を製造した。
【００８７】
得られた不織布を構成する樹脂の組成、不織布の製造条件、および、不織布の特性を表３に示す。
表３に示すように、得られた不織布は、１５０％延伸後の残留歪みが２１％と小さく触感も良好であり、最大点伸度は４２３％で実用範囲であり、しかも紡糸性にも優れている。
【００８８】
［参考例２］
参考例１において、ポリプロピレンiPP-1の使用量を４０重量％に変え、さらにプロピレン・エチレン・1-ブテン共重合体であるPEB-2の使用量を６０重量％に変えた以外は同様にしてプロピレン重合体組成物（組成物２）を製造した。この組成物２について示差走査型熱量計（ＤＳＣ）で吸熱曲線を測定したところ、融点(Tm、℃)の最大ピークが１５５．５℃にあり、この最大ピークにおける融解熱量は４０Ｊ／gであった。
【００８９】
さらに、このプロピレン重合体組成物（組成物２）を用いた以外は実施例１と同様にして目付けが１００ｇ/ｍ2のスパンボンド不織布を製造した。
得られた不織布を構成する樹脂の組成、不織布の製造条件、および、不織布の特性を表３に示す。
【００９０】
表３に示すように、得られた不織布は、１５０％延伸後の残留歪みが３７％と小さく触感も良好であり、最大点伸度は３７３％で実用範囲であり、しかも紡糸性にも優れている。
【００９１】
［参考例３］
参考例１において、ポリプロピレンiPP-1の使用量を１５重量％に変え、さらにプロピレン・エチレン・1-ブテン共重合体であるPEB-2の使用量を８５重量％に変えた以外は同様にしてプロピレン重合体組成物（組成物３）を製造した。この組成物３について示差走査型熱量計（ＤＳＣ）で吸熱曲線を測定したところ、融点(Tm、℃)の最大ピークが１５４．６℃にあり、この最大ピークにおける融解熱量は１５Ｊ／gであった。
【００９２】
さらに、このプロピレン重合体組成物（組成物３）を用いた以外は実施例１と同様にして目付けが１００ｇ/ｍ2のスパンボンド不織布を製造した。
得られた不織布を構成する樹脂の組成、不織布の製造条件、および、不織布の特性を表３に示す。
【００９３】
表３に示すように、得られた不織布は、１５０％延伸後の残留歪みが２９％と小さく触感も良好であり、最大点伸度は３９３％で実用範囲であり、しかも紡糸性にも優れている。
【００９４】
［参考例４］
参考例１において、ポリプロピレンiPP-1の使用量を１５重量％に変え、さらにプロピレン・エチレン・1-ブテン共重合体であるPEB-2の使用量を８５重量％に変えた以外は同様にしてプロピレン重合体組成物（組成物３）を製造した。
【００９５】
さらに、このプロピレン重合体組成物（組成物３）を用い、単孔吐出量０．６g/分・孔にした以外は参考例１と同様にして目付けが１００ｇ/ｍ2のスパンボンド不織布を製造した。
【００９６】
得られた不織布を構成する樹脂の組成、不織布の製造条件、および、不織布の特性を表３に示す。
表３に示すように、得られた不織布は、１５０％延伸後の残留歪みが３０％と小さく触感も良好であり、最大点伸度は４０９％で実用範囲であり、しかも紡糸性にも優れている。
【００９７】
［参考例５］
参考例１において、ポリプロピレンiPP-1の使用量を１５重量％に変え、さらにプロピレン・エチレン・1-ブテン共重合体であるPEB-2の使用量を８５重量％に変えた以外は同様にしてプロピレン重合体組成物（組成物３）を製造した。
【００９８】
さらに、このプロピレン重合体組成物（組成物３）を用い、目付け量を５０ｇ/ｍ2にした以外は参考例１と同様にしてスパンボンド不織布を製造した。
得られた不織布を構成する樹脂の組成、不織布の製造条件、および、不織布の特性を表３に示す。
【００９９】
表３に示すように、得られた不織布は、１５０％延伸後の残留歪みが３０％と小さく触感も良好であり、最大点伸度は２６０％で実用範囲であり、しかも紡糸性にも優れている。
【０１００】
［参考例６］
参考例１において、ポリプロピレンiPP-1の使用量を１０重量％に変え、さらにプロピレン・エチレン・1-ブテン共重合体であるPEB-2の代わりに、合成例３で得られたプロピレン・エチレン・1-ブテン共重合体（ＰＥＢ-３、プロピレン含量：４５．０モル％、エチレン含量：２５．０モル％、1-ブテン含量：３０．０モル％）を９０重量％使用した以外は同様にしてプロピレン重合体組成物（組成物４）を製造した。この組成物４について示差走査型熱量計（ＤＳＣ）で吸熱曲線を測定したところ、融点(Tm、℃)の最大ピークが１５４．２℃にあり、この最大ピークにおける融解熱量は１０Ｊ／gであった。
【０１０１】
さらに、このプロピレン重合体組成物（組成物４）を用いた以外は参考例１と同様にして目付けが１００ｇ/ｍ2のスパンボンド不織布を製造した。
得られた不織布を構成する樹脂の組成、不織布の製造条件、および、不織布の特性を表３に示す。
【０１０２】
表３に示すように、得られた不織布は、１５０％延伸後の残留歪みが４０％と小さく触感も良好であり、最大点伸度は４１０％で実用範囲であり、しかも紡糸性にも優れている。
【０１０３】
［参考例７］
参考例１において、ポリプロピレンiPP-1の使用量を１０重量％に変え、さらにプロピレン・エチレン・1-ブテン共重合体であるPEB-2の代わりに、合成例４で得られたプロピレン・エチレン・1-ブテン共重合体（ＰＥＢ-４、プロピレン含量：６５．０モル％、エチレン含量：１０．０モル％、1-ブテン含量：２５．０モル％）を９０重量％使用した以外は同様にしてプロピレン重合体組成物（組成物５）を製造した。この組成物５について示差走査型熱量計（ＤＳＣ）で吸熱曲線を測定したところ、融点(Tm、℃)の最大ピークが１５３．１℃にあり、この最大ピークにおける融解熱量は１０Ｊ／gであった。
【０１０４】
さらに、このプロピレン重合体組成物（組成物５）を用いた以外は参考例１と同様にして目付けが１００ｇ/ｍ2のスパンボンド不織布を製造した。
得られた不織布を構成する樹脂の組成、不織布の製造条件、および、不織布の特性を表３に示す。
【０１０５】
表３に示すように、得られた不織布は、１５０％延伸後の残留歪みが３３％と小さく触感も良好であり、最大点伸度は４１３％で実用範囲であり、しかも紡糸性にも優れている。
【０１０６】
［参考例８］
参考例１において、ポリプロピレンiPP-1の使用量を１０重量％に変え、さらにプロピレン・エチレン・1-ブテン共重合体であるPEB-2の代わりに、合成例５で得られたプロピレン・エチレン共重合体（ＰＥ-５、プロピレン含量：８０．０モル％、エチレン含量：２０．０モル％）を９０重量％使用した以外は同様にしてプロピレン重合体組成物（組成物６）を製造した。この組成物６について示差走査型熱量計（ＤＳＣ）で吸熱曲線を測定したところ、融点(Tm、℃)の最大ピークが１５３．９℃にあり、この最大ピークにおける融解熱量は１０Ｊ／gであった。
【０１０７】
さらに、このプロピレン重合体組成物（組成物６）を用いた以外は参考例１と同様にして目付けが１００ｇ/ｍ2のスパンボンド不織布を製造した。
得られた不織布を構成する樹脂の組成、不織布の製造条件、および、不織布の特性を表３に示す。
【０１０８】
表３に示すように、得られた不織布は、１５０％延伸後の残留歪みが３０％と小さく触感も良好であり、最大点伸度は４６９％は実用範囲であり、しかも紡糸性にも優れている。
【０１０９】
［参考例９］
三井ポリプロピレン(B101：ＭＦＲ=0.5、Tm=165℃) (iPP-1)2０重量％と、合成例１で得られたプロピレン・エチレン・ブテン共重合体（PEB-1、プロピレン含量：７５．０モル％、エチレン含量：１７．０モル％、1-ブテン含量：８．０モル％）８０重量％とを２００℃で２軸押出機にて混練してプロピレン系重合体組成物（組成物７）を得た。この組成物７について示差走査型熱量計（ＤＳＣ）で吸熱曲線を測定したところ、融点(Tm、℃)の最大ピークが１５３.４℃にあり、この最大ピークにおける融解熱量は１０Ｊ／gであった。
【０１１０】
こうして得られた組成物７を用い、ノズル径０．６ｍｍφ、ノズルピッチが縦方向８ｍｍ、横方向９ｍｍの紡糸口金を有するスパンボンド成形機を用いて、ダイ温度２９０℃、単孔吐出量は１．０ｇ／（分・孔）、冷却風温度２０℃、延伸エアー風速２０００ｍ／分の条件で溶融紡糸し、組成物７からなるウェッブを捕集面上に堆積させた。このウェッブを７０℃でエンボス加工（エンボス面積率：７％、エンボスロール径：１５０ｍｍφ、刻印ピッチ：縦方向および横方向２．１ｍｍ、刻印形状：ひし形）して目付けが１６５ｇ／ｍ2のスパンボンド不織布を製造した。
【０１１１】
得られた不織布を構成する樹脂の組成、不織布の製造条件、および、不織布の特性を表３に示す。
表３に示すように、得られた不織布は、１５０％延伸後の残留歪みが２２％と小さく触感も良好であり、最大点伸度は７３２％で実用範囲であり、しかも紡糸性に優れている。
【０１１２】
［参考例１０］
ＭＦＲ（ＡＳＴＭ Ｄ１２３８に準拠し、温度２３０℃、荷重２．１６kgで測定）３０g/10分、密度０．９１g/cm3、融点１６０℃のプロピレンホモポリマー(iPP-2)２０重量％と、合成例１で得られたプロピレン・エチレン・ブテン共重合体(PEB-1、プロピレン含量：７５．０モル％、エチレン含量：１７．０モル％、1-ブテン含量：８．０モル％))８０重量％とを２００℃で２軸押出機にて混練してプロピレン系重合体組成物（組成物８）を得た。この組成物８について示差走査型熱量計（ＤＳＣ）で吸熱曲線を測定したところ、融点(Tm、℃)の最大ピークが１５３．３℃にあり、この最大ピークにおける融解熱量は２０J/gであった。
【０１１３】
こうして得られた組成物８を用い、ノズル径０．６mmφ、ノズルピッチが縦方向８ｍｍ、横方向９ｍｍの紡糸口金を有するスパンボンド成形機を用いて、ダイ温度２５０℃、単孔吐出量は１．０ｇ／（分・孔）、冷却風温度２０℃、延伸エアー風速２０００ｍ／分の条件で溶融紡糸し、組成物８からなるウェッブを捕集面上に堆積させた。このウェッブを７０℃でエンボス加工（エンボス面積率：７％、エンボスロール径：１５０mmφ、刻印ピッチ：縦方向および横方向２．１mm、刻印形状：ひし形）して目付けが１５６g/m2のスパンボンド不織布を製造した。
【０１１４】
得られた不織布を構成する樹脂の組成、不織布の製造条件、および、不織布の特性を表３に示す。
表３に示すように、得られた不織布は、１５０％延伸後の残留歪みが２４％と小さく触感も良好であり、最大点伸度は４５２％で実用範囲であり、しかも紡糸性に優れている。
【０１１５】
〔比較例１〕
参考例１において、ポリプロピレンiPP-1の使用量を５０重量％に変え、さらにプロピレン・エチレン・1-ブテン共重合体であるPEB-2の使用量を５０重量％変えた以外は同様にしてプロピレン重合体組成物（組成物９）を製造した。この組成物９について示差走査型熱量計（ＤＳＣ）で吸熱曲線を測定したところ、融点(Tm、℃)の最大ピークが１５５．８℃にあり、この最大ピークにおける融解熱量は５０J/gであった。
【０１１６】
さらに、このプロピレン重合体組成物（組成物９）を用いた以外は参考例１と同様にして目付け１００ｇ／ｍ2のスパンボンド不織布を製造した。
得られた不織布を構成する樹脂の組成、不織布の製造条件、および、不織布の特性を表３に示す。
【０１１７】
表３に示すように、得られた不織布は、１５０％延伸後の残留歪みが５８％と大きく延伸性に劣ると共に、触感も良くなく、最大点伸度が１５０％と小さかった。
〔比較例２〕
参考例１において、ポリプロピレンiPP-1の使用量を１０重量％に変え、さらにプロピレン・エチレン・1-ブテン共重合体であるPEB-2の代わりに、合成例６で製造したプロピレン・エチレン・1-ブテン共重合体（ＰＥＢ-６、プロピレン含量：７０．０モル％、エチレン含量：５．０モル％、1-ブテン含量：２５．０モル％）を９０重量％使用した以外は同様にしてプロピレン重合体組成物（組成物１０）を製造した。この組成物１０について示差走査型熱量計（ＤＳＣ）で吸熱曲線を測定したところ、融点(Tm、℃)の最大ピークが１５４．３℃にあり、この最大ピークにおける融解熱量は１０J/gであった。
【０１１８】
さらに、このプロピレン重合体組成物（組成物１０）を用いた以外は参考例１と同様にして目付けが１００ｇ/ｍ2のスパンボンド不織布を製造した。
得られた不織布を構成する樹脂の組成、不織布の製造条件、および、不織布の特性を表３に示す。
【０１１９】
表３に示すように、得られた不織布は、１５０％延伸後の残留歪みが５４％と大きく触感が悪かった。
〔比較例３〕
参考例１において、ポリプロピレンiPP-1の代わりに、シンジオタクティックポリプロピレンsＰＰ-1を１０重量％使用し、さらにプロピレン・エチレン・1-ブテン共重合体であるPEB-2の代わりに合成例５で得られたプロピレン・エチレン共重合体（ＰＥ-５、プロピレン含量：８０．０モル％、エチレン含量：２０．０モル％）を９０重量％使用した以外は同様にしてプロピレン重合体組成物（組成物１１）を製造した。この組成物１１について示差走査型熱量計（ＤＳＣ）で吸熱曲線を測定したところ、融点(Tm、℃)の最大ピークが１５３．２℃にあり、この最大ピークにおける融解熱量は１０．０１J/gであった。
【０１２０】
さらに、このプロピレン重合体組成物（組成物１１）を用いた以外は参考例１と同様にして目付けが１００ｇ/ｍ2のスパンボンド不織布を製造した。
得られた不織布を構成する樹脂の組成、不織布の製造条件、および、不織布の特性を表３に示す。
【０１２１】
表３に示すように、得られた不織布は、１５０％延伸後の残留歪みが２９％と小さく、紡糸の際に５分間当り１５回の糸切れが発生して非常に紡糸性が悪い。
〔比較例４〕
参考例１において、バゼル社Z104Sについて示差走査型熱量計（ＤＳＣ）で吸熱曲線を測定したところ、融点(Tm、℃)の最大ピークが１４１．９℃にあり、この最大ピークにおける融解熱量は２５Ｊ／gであった。
【０１２２】
さらに、バゼル社Z104Sを用い、樹脂吐出温度を２４０℃に変え、単孔吐出量を０．６にｇ／分・孔に変え、延伸エアー風量を４０００m/分に変え、目付けを８０ｇ/ｍ2にした以外は参考例１と同様にしてスパンボンド不織布を製造した。
【０１２３】
得られた不織布を構成する樹脂の組成、不織布の製造条件、および、不織布の特性を表３に示す。
表３に示すように、得られた不織布は、１５０％延伸後の残留歪みが６７％と大きく触感も悪かった。
【０１２４】
〔比較例５〕
参考例１において、ポリプロピレンiPP-1を使用せずに、合成例８で製造したエチレン・1-ブテン共重合体(EB-9,エチレン含量；８５モル％、1-ブテン含量；１５モル％)の使用量を１００重量％とした。
【０１２５】
さらに、このエチレン・1-ブテン共重合体(EB-9)を用い、樹脂の吐出温度を２００℃に変え、単孔吐出量を０．６g/分・孔に変え、延伸エアー速度を３０００m/分に変え、さらに目付け７０ｇ/ｍ2に変えた以外は参考例１と同様にしてスパンボンド不織布を製造した。
【０１２６】
得られた不織布を構成する樹脂の組成、不織布の製造条件、および、不織布の特性を表３に示す。
表３に示すように、得られた不織布は、１５０％延伸後の残留歪みを測定使用としたが、破断して測定できなかった。またこの不織布の最大点伸度は９０％であった。
【０１２７】
表３に示すように、得られた不織布は、１５０％延伸後の残留歪測定に試験の最中に不織布が破断し、有効な弾性を有していなかった。従って、この不織布は、伸縮性が要求される、使い捨てオムツ、生理用品等の吸収性物品、並びに、使い捨てマスク、バンソウコウ、貼布剤、使い捨て手術着、レスキューガウン等、各医療用フィルムあるいはシート等に用いるには不適切であると判断した。
【０１２８】
【表３】
0005271398.tif 000004
【０１２９】
［実施例１１］
ポリプロピレンiPP-1の使用量を１５重量％、さらにプロピレン・エチレン・1-ブテン共重合体であるPEB-2の使用量８５重量％としたプロピレン重合体組成物（組成物３）を製造した。
【０１３０】
ＭＦＲ（ＡＳＴＭ  Ｄ１２３８に準拠し、温度２３０℃、荷重２．１６kgで測定）６０g/10分、密度０．９１g/cm3、融点１６０℃のプロピレンホモポリマー（i-PP-3）９２重量部とＭＦＲ（ＡＳＴＭ  Ｄ１２３８に準拠して、温度１９０℃、荷重２．１６kgで測定）５g/10分、密度０．９７g/cm3、融点１３４℃の高密度ポリエチレン（以下、「ＨＤＰＥ」と略す）８重量部との混合物1と組成物３とを、それぞれ独立に押出機（３０mmφ）を用いて溶融した後、図２に示すように紡糸口金を配置した図1に示すような不織布製造装置（スパンボンド成形機、捕集面上の機械の流れ方向に垂直な方向の長さ：１００mm）を用いて、樹脂温度とダイ温度がとも２３０℃、冷却風温度２０℃、延伸エア風速２０００m/分の条件でスパンボンド法により溶融紡糸し、混合物1からなる繊維Ａと組成物３からなる繊維Ｂとを含む混合繊維からなるウェッブを、混合物１と組成物３の重量比率が２０重量％：８０重量％となるように調整して、捕集面上に堆積させた。
【０１３１】
すなわち、この実施例では、異なる2種類の樹脂を用いて同時に紡糸可能な図１に示すような不織布製造装置を用いて不織布を製造した。この図１に示す不織布製造装置には、図２に示すようにノズルが配置されている。
【０１３２】
なお、図１において、付番１は、第1の押出機、付番１'は第2の押出機であり、第1押出機および第2押出機には種類の異なる樹脂が用いられる。図１において、付番２は紡糸口金、付番３は連続フィラメント、付番４は冷却風、付番５はエジェクター、付番６は捕捉装置、付番７は吸引装置、付番８はウエブ、付番９は巻取りロールであり、図２において、付番１１、付番１２はスパンボンド不織布溶融紡糸用ノズルであり、ノズル１１およびノズル１２からは異なる種類の樹脂が吐出される。
【０１３３】
前記紡糸口金は、図２に示すようなノズル配置パターンを有し、ノズル径０．６mmφであり、ノズルのピッチが縦方向８mm、横方向９mmであり、ノズル数の比は繊維Ａ用ノズル：繊維Ｂ用ノズル＝１：３である。繊維Ａの単孔吐出量は０．４５ｇ／（分・孔）、繊維Ｂの単孔吐出量０．6ｇ／（分・孔）とした。
【０１３４】
この堆積したウエッブを７０℃でエンボス加工（エンボス面積率７％、エンボスロール径１５０mmφ、刻印ピッチ：縦方向および横方向２．１mm、刻印形状：菱形）して目付けが５０g/m2のスパンボンド不織布を製造した。
【０１３５】
得られた不織布を構成する樹脂の組成、不織布の製造条件、および、不織布の特性を表３に示す
表３に示すように、得られた不織布は、１５０％延伸後の残留歪みが３９％と小さく触感も良好であり、最大点伸度も３４０％で実用範囲であり、しかも紡糸性にも優れている。
【０１３６】
［実施例１２］
繊維Ｂに使用する樹脂としてPE-5を使用した以外は実施例１１と同様にして目付けが５０g/m2のスパンボンド不織布を製造した。この組成物について示差走査型熱量計（ＤＳＣ）で吸熱曲線を測定したところ、融点(Tm、℃)の最大ピークが１５４．０℃にあり、この最大ピークにおける融解熱量は３１Ｊ／gであった。
【０１３７】
得られた不織布を構成する樹脂の組成、不織布の製造条件、および、不織布の特性を表４に示す。
表４に示すように、得られた不織布は、１５０％延伸後の残留歪みが４０％と小さく触感も良好であり、最大点伸度も３５２％で実用範囲であり、しかも紡糸性にも優れている。
【０１３８】
［実施例１３］
目付を変更した以外は実施例１２と同様にして目付けが２５ｇ/ｍ2のスパンボンド不織布を製造した。
【０１３９】
得られた不織布を構成する樹脂の組成、不織布の製造条件、および、不織布の特性を表４に示す。
表４に示すように、得られた不織布は、１５０％延伸後の残留歪みが４０％と小さく触感も良好であり、最大点伸度も２８０％で実用範囲であり、しかも紡糸性にも優れている。
【０１４０】
【表４】
0005271398.tif 000005
【産業上の利用可能性】
【０１４１】
本発明の不織布は、伸縮性に優れており、しかも１５０％延伸後の残留歪が少ない。従って、本発明の不織布は伸縮させながら使用する衛生材料、使い捨てオムツなどの吸収体、絆創膏の基布、使い捨て手術着、レスキューガウンなどとして使用することができる。
【０１４２】
また、本発明の不織布は、オレフィン系の接着剤などの接着剤に対する親和性が良好であり、接合部分などを例えばオレフィン系のホットメルト接着剤などを用いて接合することができる。
【図１】
0005271398.tif 000006
【図２】
0005271398.tif 000007